(57)【要約】本発明は、冷却剤、エアロゾル噴霧体、目盛り付薬用吸入器、ポリマー・フォーム用発泡剤、熱伝達媒体、およびガス状誘電体として使用するのに環境的に望ましく、１，１，１，３，３−ペンタフルオロプロパン、水およびｎ−ペンタン、イソペンタン、シクロペンタンおよびヘキサンからなる群から選択される少なくとも１つの炭化水素の組成物を提供する。【特許請求の範囲】
【請求項１】
本質的に１，１，１，３，３−ペンタフルオロプロパン、水、およびｎ−ペンタン、イソペンタン、シクロペンタンおよびヘキサンからなる群から選択される少なくとも１つの炭化水素からなり、７６０ｍｍＨｇにおいて１０±４℃の沸点を有する共沸混合物様組成物。
【請求項２】
１，１，３，３−ペンタフルオロプロパン約６５〜約９８重量％、水約１〜約３４重量％、およびｎ−ペンタン、イソペンタン、シクロペンタンおよびヘキサンからなる群から選択される少なくとも１つの炭化水素約１〜約３４重量％から本質的になる請求項１に記載の共沸混合物様組成物。
【請求項３】
１，１，３，３−ペンタフルオロプロパン約７５〜約９８重量％、水約２〜約２４重量％、およびｎ−ペンタン、イソペンタン、シクロペンタンおよびヘキサンからなる群から選択される少なくとも１つの炭化水素約１〜約２４重量％から本質的になる請求項１に記載の共沸混合物様組成物。
【請求項４】
１，１，３，３−ペンタフルオロプロパン約８５〜約９８重量％、水約３〜約１５重量％、およびｎ−ペンタン、イソペンタン、シクロペンタンおよびヘキサンからなる群から選択される少なくとも１つの炭化水素約１〜約１５重量％から本質的になる請求項１に記載の共沸混合物様組成物。
【請求項５】
ポリウレタンおよびポリイソシアヌレート・フォームを生成するための方法であって請求項１に記載の共沸混合物様組成物を含む揮発性発泡剤の存在下で、前記ポリウレタンおよびポリイソシアヌレート・フォームを形成するために反応する成分の混合物を反応させ発泡させることを含む方法。
【請求項６】
ポリウレタンおよびポリイソシアヌレート・フォームを生成するための方法であって請求項２に記載の共沸混合物様組成物を含む揮発性発泡剤の存在下で、前記ポリウレタンおよびポリイソシアヌレート・フォームを形成するために反応する成分の混合物を反応させ発泡させることを含む方法。
【請求項７】
ポリウレタンおよびポリイソシアヌレート・フォームを生成するための方法であって請求項３に記載の共沸混合物様組成物を含む揮発性発泡剤の存在下で、前記ポリウレタンおよびポリイソシアヌレート・フォームを形成するために反応する成分の混合物を反応させ発泡させることを含む方法。
【請求項８】
ポリウレタンおよびポリイソシアヌレート・フォームを生成するための方法であって、１，１，３，３−ペンタフルオロプロパンおよび炭化水素を含む揮発性発泡剤の存在下で前記ポリウレタンおよびポリイソシアヌレート・フォームを形成するために反応する成分の混合物を反応させ発泡させることを含み、前記１，１，３，３−ペンタフルオロプロパンが前記混合物に加えられる前に前記炭化水素とプレブレンドされている方法。
【請求項９】
ポリウレタンおよびポリイソシアヌレート・フォームを生成するための方法であって、１，１，３，３−ペンタフルオロプロパンおよび炭化水素を含む揮発性発泡剤の存在下で前記ポリウレタンおよびポリイソシアヌレート・フォームを形成するために反応する成分の混合物を反応させ発泡させることを含み、前記１，１，３，３−ペンタフルオロプロパンが前記炭化水素に加えられる前に前記混合物に加えられる方法。
【請求項１０】
ポリオールと請求項１に記載の組成物を含む発泡剤のプレミックス。
【請求項１１】
ポリオールと請求項２に記載の組成物を含む発泡剤のプレミックス。
【請求項１２】
ポリオールと請求項３に記載の組成物を含む発泡剤のプレミックス。
【請求項１３】
請求項１に記載の共沸混合物様組成物の存在下でポリイソシアネートまたはポリイソシアヌレートを発泡させることによって調製される、独立気泡フォーム組成物。
【請求項１４】
請求項２に記載の共沸混合物様組成物の存在下でポリイソシアネートまたはポリイソシアヌレートを発泡させることによって調製される、独立気泡フォーム組成物。
【請求項１５】
請求項３に記載の共沸混合物様組成物の存在下でポリイソシアネートまたはポリイソシアヌレートを発泡させることによって調製される、独立気泡フォーム組成物。
【請求項１６】
請求項１に記載の共沸混合物様組成物を含む発泡剤。
【請求項１７】
請求項２に記載の共沸混合物様組成物を含む発泡剤。
【請求項１８】
請求項３に記載の共沸混合物様組成物を含む発泡剤。
【請求項１９】
噴霧される材料および請求項１に記載の組成物を含む噴霧体を含む、噴霧可能な組成物。
【請求項２０】
前記噴霧可能な組成物がエアロゾルである請求項１９に記載の噴霧可能な組成物。
【請求項２１】
前記噴霧可能な組成物が化粧品材料である請求項２０に記載の噴霧可能な組成物。
【請求項２２】
前記噴霧される材料が医薬品材料である請求項２０に記載の噴霧可能な組成物。
【請求項２３】
請求項１６に記載の発泡剤を含む気泡ガスを含む独立気泡フォーム。
【請求項２４】
請求項１７に記載の発泡剤を含む気泡ガスを含む独立気泡フォーム。
【請求項２５】
請求項１８に記載の発泡剤を含む気泡ガスを含む独立気泡フォーム。
【発明の詳細な説明】
【０００１】
（発明の分野）
本発明は、１，１，１，３，３−ペンタフルオロプロパン（「ＨＦＣ−２４５ｆａ」）、水（「Ｈ２Ｏ」）および少なくとも１つの炭化水素の共沸混合物様混合物に関する。本発明の組成物は、冷却剤として、遠心冷却装置、エアロゾル噴霧体、目盛り付薬用吸入器、消火器、ポリマー・フォーム用発泡剤、熱伝達媒体、溶媒、およびガス状誘電体中で使用するのに環境的に望ましい。
【０００２】
（発明の背景）
フルオロカーボンベースの流体は、産業界において、冷却剤、エアロゾル噴霧体、発泡剤、熱伝達媒体、およびガス状誘電体を含めたいくつかの応用分野で幅広く使用されているのが分かっている。これらの流体のいくつかの使用に関する疑わしい環境問題のために、ヒドロフルオロカーボン（「ＨＦＣ」）などのオゾン減少の可能性のない流体を使用することが望ましい。
【０００３】
したがって、クロロフルオロカーボン（「ＣＦＣ」）またはヒドロクロロフルオロカーボン（「ＨＣＦＣ」）を含まない流体の使用が望ましい。さらに、沸騰および蒸発の際にその混合物が分別しない、単一成分の流体または共沸混合物の使用が望ましい。しかしながら、共沸混合物形成を予想するのは困難であるという事実のために、新しく環境的に安全な共沸混合物の同定は複雑である。
【０００４】
当分野では、代替品を提供し環境的により安全なＣＦＣおよびＨＣＦＣの置換体とみなされる、新しいフルオロカーボンベースの混合物を絶えず捜し求めている。特に注目されるのは、オゾン減少の可能性の低いフルオロカーボンおよび非フルオロカーボンの両方を含む混合物である。このような混合物が、本発明の主題である。
【０００５】
（発明および好適な実施形態の記述）
本発明は、ＨＦＣ−２４５ｆａ、水、およびｎ−ペンタン、イソペンタン、シクロペンタン、およびヘキサン（Ｃ５〜Ｃ６炭化水素））から選択される少なくとも１つの炭化水素の共沸混合物様組成物を提供するものである。本発明の組成物は、環境的に好ましく、現在使用されているＣＦＣおよびＨＣＰＣのためのオゾン層非破壊可能性を有する代替物を提供する。加えて、本発明の組成物は、ＨＦＣ−２４５ｆａ、Ｃ５−Ｃ６、炭化水素または水のどれを単独で使用するよりも、ＣＦＣおよびＨＣＰＣ代用品を良質のものとする特性を呈する。
【０００６】
本発明の一実施形態では、ＨＰＣ−２４５ｆａ、水、およびｎ−ペンタン、イソペンタン、シクロペンタンおよびヘキサンからなる群から選択される、少なくとも１つの炭化水素を含む共沸混合物様組成物を提供する。より具体的には、本発明は、約６５から約９８重量パーセントのＨＦＣ−２４５ｆａ、約３４から約１重量パーセントの、ｎ−ペンタン、イソペンタン、シクロペンタンおよびヘキサンからなる群から選択される少なくとも１つの炭化水素、および約３４から約１重量パーセントの水を含み、７６０ｍｍＨｇ下の圧力で１０℃±４、好ましくは±１℃の沸点を有する共沸混合物様組成物を提供する。本発明の好ましい、より好ましい、および最も好ましい組成物は、表１に記載した。表１中の数の範囲は、「約」の語を入れて理解されるべきものとする。
【表１】
2004504412.tif 000002
【０００７】
本発明は、本質的に、好ましくは約６５から約９８重量パーセント、より好ましくは、約７５から約９８、最も好ましくは約８５から約９８重量パーセントのＨＦＣ−２４５ｆａ、約３４から約１、より好ましくは約２４から約１、最も好ましくは約１５から約１重量パーセントの、ｎ−ペンタン、イソペンタン、シクロペンタン、およびヘキサンからなっている群から選択される少なくとも１つの炭化水素、および、好ましくは約３４から約１、より好ましくは約１５から約２、最も好ましくは約１５から約３重量パーセントの水、からなる共沸混合物様組成物からなる発泡剤の存在下に反応し、ポリウレタンまたはポリイソシアヌレートフォームを生成する成分の混合物を反応させ発泡させるステップを含むポリウレタンおよびポリイソシアヌレート・フォーム組成物を調製する方法に関する。
【０００８】
本発明は、さらに本質的に好ましくは約６５から約９８の重量パーセント、より好ましくは約７５から約９８、最も好ましくは約８５から約９８重量パーセントのＨＦＣ−２４５ｆａ、約３４から約１、より好ましくは約２４から約１、最も好ましくは約１５から約１重量パーセントの、ｎ−ペンタン、イソペンタン、シクロペンタンおよびヘキサンからなる群から選択される少なくとも１つの炭化水素、および、好ましくは約３４から約１、より好ましくは約１５から約２まで、最も好ましくは約１５から約３重量パーセントの水からなる共沸混合物様組成物を含む発泡剤を含むポリマー・フォーム調合物から調製する独立気泡フォームに関する。
【０００９】
さらに別の実施形態においては、本発明は、本質的に、好ましくは約６５から約９８の重量パーセント、より好ましくは約７５から約９８、最も好ましくは約８５から約９８重量パーセントのＨＦＣ−２４５ｆａ、約３４から約１、より好ましくは約２４から約１まで、最も好ましくは約１５から約１重量パーセントの、ｎ−ペンタン、イソペンタン、シクロペンタン、およびヘキサンからなる群から選択される少なくとも１つの炭化水素、および好ましくは約３４から約１、より好ましくは、約１５から約２、最も好ましくは約１５から約３重量パーセントの水からなる共沸混合物様組成物を含む発泡剤を含むセルガスを含む独立気泡フォームを提供する。
【００１０】
本発明は、さらに、本質的に好ましくは約６５から約９８重量パーセント、より好ましくは約７５から約９８、最も好ましくは約８５から約９８重量パーセントのＨＦＣ−２４５ｆａ、約３４から約１、より好ましくは約２４から約１、最も好ましくは約１５から約１重量パーセントのｎ−ペンタン、イソペンタン、シクロペンタンおよびヘキサンからなる群から選択される少なくとも１つの炭化水素、および好ましくは約３４から約１、より好ましくは約１５から約２、最も好ましくは約１５から約３重量パーセントの水からなる共沸混合物様組成物を含む発泡剤組成物に関する。
【００１１】
本発明の目的では、共沸混合物様組成物とは共沸混合物のようにふるまう組成物のことである。基本的原則から言えば、ある液の熱力学的状態は、圧力、温度、液体組成、および蒸気組成によって規定される。共沸混合物は、液体組成および蒸気組成がその状態の圧力および温度で等しい２つ以上の成分の系のことである。実際には、このことは、共沸混合物の成分が定沸点を有し、相の変化では分離することができないと言うことを意味する。
【００１２】
共沸混合物様組成物は、共沸混合物のようにふるまう、すなわち定沸点混合物もしくは本質的に定沸混合物であり、換言すれば、共沸混合物様組成物においては、沸騰または蒸発する間に生成される蒸気の組成は、最初の液体組成と同一であるか、または実質的に同一であるということである。したがって、液体組成は、沸騰または蒸発によって、もしあるにしても、最小か無視できる範囲だけ変化するにすぎない。これは、沸騰または蒸発の間に、液体組成が相当な程度変化する非共沸混合物様組成物と好対照である。本発明の全ての共沸混合物様組成物は、本発明で指示されている範囲内、ならびにそれらの範囲の外側のある程度の組成でも、共沸混合物様の挙動を示す。
【００１３】
本発明の共沸混合物様組成物は、新規な共沸もしくは共沸混合物様な系を生成しない付加的な成分、または初留分中にない付加的成分を含むことができる。初留分とは、蒸留塔が全還流条件の下で定常状態動作のあと、取り出される第１の留分である。成分の添加が、本発明外の新規な共沸であるか共沸様の系を形成するかどうかを決定する一方法は、非共沸混合物をその分離成分に分離すると思われる条件の下で、組成物のサンプルをその成分と蒸留することである。追加の成分を含んでいる混合物が、非共沸であるか、非共沸様である場合、追加の成分は、共沸または共沸混合物様組成物から、成分を分別することになる。混合物が共沸混合物様である場合、定沸混合物であるかまたは単一の物質としてふるまう混合物成分の全てを含む初留分が、限定されている若干の量得られる。
【００１４】
続いて、共沸混合物様組成物の他の特性は、共沸混合物様であるか定沸混合物である配合を変動させても同じ成分を含む組成物の範囲が存在すると言うことである。全てのこの種の組成物は、「共沸混合物様の」および「定沸混合物の」という用語によって包含するものとする。例えば、その組成物の沸点が変動するように、与えられた共沸混合物の組成は、圧力を変化させれば、僅かに変動することは周知である。したがって、ＡおよびＢの共沸混合物は、唯一のタイプの関係を示すが、変化する組成によって温度および／または圧力に依存する。これは、共沸混合物様組成物にとって、共沸混合物様の配合を変動させても、同じ成分を含む組成の範囲があることによるものである。全てのこの種の組成物は、本願明細書において使用するように、用語「共沸様の」で包含されるものとする。
【００１５】
本発明の組成物は、オゾン層破壊の可能性を有さず、グローバルな温室効果警告に対してわずかな影響しか与えないＨＦＣ混合物を求める当技術における必要性に応えるものである。さらに、本発明の共沸混合物様組成物は、液体混合物が蒸発するにつれて、一定の蒸気圧特性および比較的軽微な組成物変化を呈するのみであるため、本発明の共沸混合物様組成物は、定沸点単一成分組成物と同等であるといえる。
【００１６】
他の実施形態においては、本発明の組成物は、ポリウレタンおよびポリイソシアヌレート・フォームを製造する方法で使用される。公知の当技術の方法は、例えば「ポリウレタン化学および技術（Ｐｏｌｙｕｒｅｔｈａｎｅｓ　Ｃｈｅｍｉｓｔｒｙ　ａｎｄ　Ｔｅｃｈｎｏｌｏｇｙ）」巻ＩおよびＩＩ、ソーンダースおよびフリッシュ（　Ｓａｕｎｄｅｒｓ　ａｎｄ　Ｆｒｉｓｃｈ）、１９６２、ジョンワイリーアンドサンズ（ニューヨーク）ＮＹ、内に記述されている。一般に、この方法は、イソシアネート、ポリオールまたはポリオール混合物、発泡剤または発泡剤混合物、および触媒、界面活性剤、および、任意選択で、難燃剤、着色剤、または他の添加剤等の他の物質を組み合わせることによって、ポリウレタンまたはポリイソシアヌレート・フォームを調製することを含む。使用する発泡剤または発泡剤類は、本発明の共沸混合物様組成物の揮発性の混合物であるものとする。
【００１７】
多くの応用面で、ポリウレタンまたはポリイソシアヌレート・フォームの成分をプレミックスした調合物の形で提供することが便利である。最も一般的には、フォーム調合物は、２つの成分にプレミックスしてある。イソシアネートおよび任意選択で、ある種の界面活性剤および発泡剤は、第１の成分を含み、一般に「Ａ」成分と称する。ポリオールまたはポリオール混合物、界面活性剤、触媒、発泡剤、難燃剤および他のイソシアネート反応成分は、第２の成分を含み、一般に「Ｂ」成分と称する。したがって、ポリウレタンまたはポリイソシアヌレート・フォームは、小規模の調整においては手混合によって、または好ましくは機械混合物技術によるいずれかの方法で、ＡおよびＢ成分を混合することにより容易に調製され、ブロック、スラブ、ラミネート、現地加工パネルおよび他の商品、スプレー施工フォーム、フォーム製品、その他同種類のものを得る。任意選択で、他の成分たとえば、難燃剤、着色剤、発泡補助剤、および他のポリオールも、混合物ヘッドまたは反応箇所に第３成分として加えることができる。しかし、これらは上記のように、１つのＢ成分にすべて組み込むのが最も都合が良い。
【００１８】
また、本発明の組成物を使用して、熱可塑性フォームを生成することも可能である。例えば、従来のフォームポリウレタンおよびイソチアヌレート配合物を従来の手法を用いて共沸混合物様の組成物と化合させ、それによって硬質フォームを生成することができる。
【００１９】
共沸混合物様のＨＦＣ−２４５ｆａを含有する混合物がフォーム発泡剤として特に適しているが、その理由は、ＨＦＣ−２４５ｆａでブロー成形されたフォームの初期および経年後の相対的な熱伝導率が低く、低温での寸法安定性が良好であることがわかったからである。特に興味深いものは、ＨＦＣ−２４５ｆａおよびその他のオゾンを破壊することのない材料であって、例えばジフルオロメタン（ＨＦＣ−３２）やジフルオロエタン（ＨＦＣ−１５２）、トリフルオロエタン（ＨＦＣ−１４３）、テトラフルオロエタン（ＨＦＣ−１３４）、ペンタフルオロプロパン（ＨＦＣ−２４５）、ヘキサフルオロプロパン（ＨＦＣ−２３６）、ヘプタフルオロプロパン（ＨＦＣ−２２７）などのその他のハイドロフルオロカーボンと、例えば空気や窒素、二酸化炭素などの不活性ガスを含有する混合物である。上述のハイドロフルオロカーボンに異性体が存在する可能性がある場合、それぞれの異性体を単独で、または混合物の形で使用することができる。
【００２０】
発泡剤混合物には、分散剤、気泡安定剤、および界面活性剤を組み入れることもできる。界面活性剤は、よくシリコーン油と呼ばれており、これを添加することによって気泡安定剤としての役割を果たす。いくつかの代表的な材料は、ＤＣ−１９３、Ｂ−８４０４、およびＬ−５３４０という名称で販売されており、これらは一般に、米国特許第２，８３４，７４８号、第２，９１７，４８０号、および第２，８４６，４５８号に開示されているようなポリシロキサンポリオキシアルキレンブロック共重合体である。発泡剤混合物のその他の任意選択の添加剤には、リン酸トリス（２−クロロエチル）、リン酸トリス（２−クロロプロピル）、リン酸トリス（２，３−ジブロモプロピル）、リン酸トリス（１，３−ジクロロプロピル）、リン酸二アンモニウム、様々なハロゲン化芳香族化合物、酸化アンチモン、アルミニウム三水和物、ポリ塩化ビニルなどの難燃剤を含めることができる。
【００２１】
一般に、ブレンドされた混合物中に存在する発泡剤の量は、最終のポリウレタンまたはポリイソシアヌレートフォーム生成物の、所望のフォーム密度によって決定される。重量部を単位とする発泡剤または発泡剤ブレンド全体の割合は、ポリオール１００重量部当たり発泡剤１重量部から約６０重量部の範囲内に含まれるものでよい。ポリオール１００重量部当たり、ＨＦＣ−２４５ｆａを約１０重量部から約３５重量部使用することが好ましい。
【００２２】
別の実施形態では、本発明の共沸混合物様組成物を、単独でまたは既知の噴射剤と併用して、噴霧可能な組成物の噴射剤として使用することができる。噴霧可能な組成物は、噴霧される材料を含み、本質的にこの噴霧される材料からなり、この噴霧される材料からなるものであり、噴射剤は、本発明の共沸混合物様組成物を含み、本質的に本発明の共沸混合物様組成物からなり、本発明の共沸混合物様組成物からなるものである。不活性成分、溶媒、およびその他の材料も、噴霧可能な混合物中に存在させることができる。噴霧可能な組成物は、エアロゾルであることが好ましい。噴霧される適切な材料には、脱臭剤や香料、ヘア・スプレイ、クレンザ、研磨剤などの化粧品用材料、ならびに抗喘息薬剤や口臭防止剤などの薬用材料が含まれるが、これらに限定されない。
【００２３】
本発明の組成物の成分は、市販されている既知の材料であり、または既知の方法によって調製することができる。これらの成分は、系の冷却性または加熱性、定沸点性、または発泡剤の性質に悪影響を及ぼさないように、十分に高い純度のものが好ましい。計量された投与量を投与するための吸入器の場合、これらの材料を製造するために、関連する現行の優良製造プロセス（Ｇｏｏｄ　Ｍａｎｕｆａｃｔｕｒｉｎｇ　Ｐｒｏｃｅｓｓ）を使用することができる。
【００２４】
必要に応じて本発明の共沸混合物様組成物の性質を作り上げるために、追加の成分を添加することができる。例を挙げると、本発明の成分を冷媒として使用する場合には、油を溶解させる助剤を添加することができる。本発明の組成物の性質を高めるために、安定剤およびその他の材料も添加することができる。
【００２５】
本発明は、下記の非限定的な実施例によって、より完全に例示される。
【００２６】
（実施例）
（実施例１）
上部に冷却器を有する真空ジャケットのある管からなる沸点測定器を使用した。ＨＦＣ−２４５ｆａ約２０ｇを沸点測定器に装入し、次いで計量した少量のインクリメントにシクロペンタンを添加し、また計量した少量のインクリメントに水を添加した。白金抵抗熱電対を用いて温度を測定した。ＨＦＣ−２４５ｆａにシクロペンタンおよび水を添加したとき温度低下を観察した。その温度低下は、三成分最小沸点共沸混合物の生成を示している。測定により、シクロペンタン約０．１から約３４重量パーセント、および水約０．１から約９重量パーセントであり、組成物の沸点は約３℃変化した。
【００２７】
（実施例２）
上部に冷却器を有する真空ジャケットのある管からなる沸点測定器を使用した。ＨＦＣ−２４５ｆａ約１７ｇを沸点測定器に装入し、次いで計量した少量のインクリメントにイソペンタンを添加し、また計量した少量のインクリメントに水を添加した。白金抵抗熱電対を用いて温度を測定した。ＨＦＣ−２４５ｆａにイソペンタンおよび水を添加したとき温度低下を観察した。その温度低下は、三成分最小沸点共沸混合物の生成を示している。測定により、イソペンタン約０．１から約２７重量パーセント、および水約０．１から約９重量パーセントであり、組成物の沸点は約７℃変化した。したがって、組成物はこの範囲にわたって一定沸点である。
【００２８】
（実施例３）
上部に冷却器を有する真空ジャケットのある管からなる沸点測定器を使用した。ＨＦＣ−２４５ｆａ約１２ｇを沸点測定器に装入し、次いで計量した少量のインクリメントにヘキサンを添加し、また計量した少量のインクリメントに水を添加した。白金抵抗熱電対を用いて温度を測定した。ＨＦＣ−２４５ｆａにヘキサンおよび水を添加したとき温度低下を観察した。その温度低下は、三成分最小沸点共沸混合物の生成を示している。測定により、ヘキサン約０．１から約１１重量パーセント、および水約０．１から約２４重量パーセントであり、組成物の沸点は約７℃変化した。
【００２９】
（実施例４）
サッカロース、プロピレングリコール、および水の溶液にプロピレンオキシドを添加した結果である、ヒドロキシル価３８０を有するポリエーテル１００ｇを気泡安定剤としてのシロキサンポリエーテル共重合体２ｇ，およびジメチルシクロヘキシルアミン３ｇと混合する。攪拌しながら、この混合物１００ｇを発泡剤としての実施例１の共沸混合物様組成物１５ｇと完全に混合する。得られた混合物を粗製４，４−ジイソシアナトジフェニルメタン１５２ｇで発泡させる。得られた剛性の発泡体を検査し、良好な品質のものであることを見出している。
【００３０】
（実施例５）
この実施例では、発明の共沸混合物様組成物を気泡発泡剤として使用し、調製した発泡体が、改良されたｋファクタを呈することを示している。一般に、これらの発泡体の調製に使用される配合物を第４表に記載する。
【表２】
2004504412.tif 000003
注１　ＣＯＳＡ社からの多価アルコール；ヒドロキシル価＝２４０。
注２　Ｇｏｌｄｓｃｈｍｉｄｔ　Ｃｈｅｍｉｃａｌ　Ｃｏｍｐａｎｙからの表面活性剤。
注３　Ａｉｒ　Ｐｒｏｄｕｃｔｓ＆Ｃｈｅｍｉｃａｌｓ　Ｉｎｃ．からの触媒。
注４　メチレンビス（フェニルイソシアネート）約４０重量％を含有し、残部が２を超える官能性を有するポリメチレン・ポリ（フェニルイソシアネート）であるポリメチレン・ポリ（フェニルイソシアネート）混合物；イソシアネート当量＝約１３４；ＢＡＳＦ　Ｃｏｒｐ．製。
【００３１】
通常「手混合」と呼ばれる同一の一般的手順を全ての発泡体の調製に使用した。各発泡剤または発泡剤対について、多価アルコールＴｅｒａｔｅ　２５４１、表面活性剤Ｔｅｇｏｓｔａｂ　Ｂ８４３３、および触媒Ｄａｂｃｏ　Ｋ−１５およびＰｏｌｙｃａｔ　８、のプレミックスを第４表に掲げる同一の比率で調製した。所定のシリーズの全ての発泡体をプレミックスの同一のマスタ・バッチで作成するように、約２ｋｇをブレンドした。プレミックスは、１ガロン（約３．７８５リットル）のペイント缶中でブレンドし、Ｃｏｎｎ製直径２インチ（約５．０８ｃｍ）ＩＴＣ混合機で均一なブレンドに到達するまで約１５００ｒｐｍで攪拌した。混合が終わると、材料を１ガロン（約３．７８５リットル）のガラス瓶に移し、密封した。次いで、この瓶を３２°Ｆ（約０℃）で制御される冷蔵庫に入れた。気泡発泡剤は、混合容器に使用した３２オンス（約０．９０７ｋｇ）のスズ缶と一緒に、同一の冷蔵庫内で別々に保存した。Ａ成分イソシアネートは、密封容器中で７０°Ｆ（約２１℃）で保存した。
【００３２】
各発泡体の調製について、配合表重量に等しい量のＢ成分を３２°Ｆ（約０℃）に予め調節した３２オンス（約０．９０７ｋｇ）のスズ缶中に秤り入れた。これに、これらも３２°Ｆ（約０℃）に予め調節した所要量の個々の発泡剤を添加した。内容物は、約１０００ｒｐｍで回転するＣｏｎｎ製直径２インチ（約５．０８ｃｍ）ＩＴＣ混合機ブレードで２分間攪拌した。これに続いて、混合容器および内容物を再秤量した。重量損失があった場合、損失分を補填するため低沸点の発泡剤を添加した。内容物をさらに３０秒攪拌し、缶を再び冷蔵庫に入れた。
【００３３】
約１０分間で、内容物が再び３２°Ｆ（約０℃）に冷却すると、混合容器を冷蔵庫から取出し、混合位置に運んだ。予め秤量したＡ成分イソシアネートの部分を速やかにＢ成分に添加し、成分を３０００ｒｐｍで１０秒間混合して、８インチ（約２０．３ｃｍ）×８インチ（約２０．３ｃｍ）×４インチ（約１０．２ｃｍ）のボール紙ケーキ・ボックス中に注入し、膨れ上がらせた。個々のポリウレタン発泡体試料についてクリーム化、開始、ゲル化およびタック・フリー時間を記録した。
【００３４】
発泡体は、ボックス中において室温で少なくとも２４時間硬化させた。硬化後、ブロックを均一な大きさに切取り、密度を測定した。密度の仕様２．０±０．１　ｌｂ／ｆｔ３（約０．０３２±０．００１６ｇ／ｃｍ３）に合致しなかったいずれの発泡体も棄却し、指定した密度を得るため配合表中の調節された発泡剤量を用い新たな発泡体を調製した。
【００３５】
全ての発泡体が密度の仕様に合致するのを確実にした後、発泡体は、ＡＳＴＭ　Ｃ５１８によるｋファクタを試験した。ｋファクタの結果を図１に掲げる。このグラフは、発明の共沸混合物様ブレンドを水だけの代わりに気泡発泡剤として使用することにより、発泡体のｋファクタが劇的に改良されることを例示している。この改良は、予想外に非線形である。
【００３６】
ｋファクタの差異のほかに、これらの配合物で作成する発泡体の密度の差異がある。これを、第５表に例示する。
【表３】
2004504412.tif 000004
【００３７】
この表は、発明の共沸混合物様組成物が、発泡剤の同一のモル当量について著しくより低い発泡体密度を有する発泡体を生成させることを示している。
【００３８】
（実施例６）
我々は、ＨＦＣ−２４５ｆａが、Ｃ５Ｃ〜Ｃ６炭化水素およびそれらのブレンドがＢ成分中で安定化するのを助けることを見出している。この効果を示すため、Ｆｉｓｃｈｅｒポータ管中で、Ｔｅｒａｔｅ　２５４１　ＬＣ１５０ｇに、イソペンタン０．１８モルを添加する。管中に存在する層の高さを記録した。次いで、ＨＦＣ−２４５ｆａの濃度を増加して試験を繰返した。下記の表は、この研究の結果を要約する。
【表４】
2004504412.tif 000005
【００３９】
さらに、我々は成分の添加順序が発泡体の結果を最適化するのに決定的であることを見出している。ＨＦＣ−２４５ｆａは、炭化水素と前混合された混合物として添加する場合、または炭化水素の添加前にＢ成分に添加される場合、Ｂ成分中の炭化水素の混和性を向上させる。下記の表は、各発泡剤６ｇを一定濃度の水とともにＳｔｅｐａｎｏｌ　２３５２に添加する場合のこの現象を例示する。
【表５】
2004504412.tif 000006
【００４０】
混和性の改善は、予期しないものであった。これは、Ｂ成分固有の安定性に寄与するものと考えられる。
【図面の簡単な説明】
【図１】ｋファクタの結果を示した図である。
【図１】
2004504412.tif 000007
【国際公開パンフレット】
2004504412.tif 000008
2004504412.tif 000009
2004504412.tif 000010
2004504412.tif 000011
2004504412.tif 000012
2004504412.tif 000013
2004504412.tif 000014
2004504412.tif 000015
2004504412.tif 000016
2004504412.tif 000017
2004504412.tif 000018
2004504412.tif 000019
2004504412.tif 000020
2004504412.tif 000021
2004504412.tif 000022
2004504412.tif 000023
2004504412.tif 000024
2004504412.tif 000025
【国際調査報告】
2004504412.tif 000026
2004504412.tif 000027